(57)【要約】  正極と、負極と、非水電解液とを備え、前記非水電解液が、一般式（１）2009157261.tif 000026（式中、Ｘは、炭素数１〜５の分岐していてもよい鎖状の飽和炭化水素由来の二価の基、＝Ｃ＝ＣＨ2、＝Ｃ＝Ｏ、＝Ｃ＝Ｓ＝Ｏ、＝Ｏ又は＝Ｓであり、Ａ1及びＡ2は、同一又は異なって、置換基を有していてもよいメチレン基、＝Ｃ＝Ｏ又は＝ＳＯ2である）で表される環状窒素含有化合物を少なくとも含有することを特徴とする非水系二次電池。
2009157261.tif 000002
【特許請求の範囲】
【請求項１】
正極と、負極と、非水電解液とを備え、前記非水電解液が、一般式（１）
【化１】
2009157261.tif 000021
（式中、Ｘは、炭素数１〜５の分岐していてもよい鎖状の飽和炭化水素由来の二価の基、＝Ｃ＝ＣＨ2、＝Ｃ＝Ｏ、＝Ｃ＝Ｓ＝Ｏ、＝Ｏ又は＝Ｓであり、Ａ1及びＡ2は、同一又は異なって、置換基を有していてもよいメチレン基、＝Ｃ＝Ｏ又は＝ＳＯ2である）で表される環状窒素含有化合物を少なくとも含有することを特徴とする非水系二次電池。
【請求項２】
前記環状窒素含有化合物が、一般式（２）
【化２】
2009157261.tif 000022
（式中、Ｘ及びＡ1は、一般式（１）と同じであり、Ｒ1及びＲ2は、同一又は異なって、水素原子、ハロゲン原子、低級アルキル基、低級アルコキシ基、エステル基、置換基を有してもよいシクロアルキル基又は置換基を有してもよいアリール基である）で表される請求項１に記載の非水系二次電池。
【請求項３】
前記環状窒素含有化合物が、一般式（３）
【化３】
2009157261.tif 000023
（式中、
Ｘ、Ｒ1及びＲ2は、一般式（２）と同じであり、Ｒ3及びＲ4は、同一又は異なって、水素原子、ハロゲン原子、低級アルキル基、低級アルコキシ基、エステル基、置換基を有してもよいシクロアルキル基又は置換基を有してもよいアリール基である）で表される請求項２に記載の非水系二次電池。
【請求項４】
前記環状窒素含有化合物が、一般式（４）
【化４】
2009157261.tif 000024
（式中、ｎは１〜５の整数であり、Ｒ1〜Ｒ4は、一般式（３）と同じである）で表される請求項３に記載の非水系二次電池。
【請求項５】
前記環状窒素含有化合物が、前記非水電解液中に、１〜６０体積％で含まれる請求項１〜４のいずれか１つに記載の非水系二次電池。
【請求項６】
前記環状窒素含有化合物が、分解温度以上の加熱で、窒素ガスを生じる化合物である請求項１〜５のいずれか１つに記載の非水系二次電池。
【請求項７】
前記環状窒素含有化合物が、１２０〜２５０℃の分解温度を有する化合物である請求項６に記載の非水系二次電池。
【請求項８】
前記Ｒ1〜Ｒ4が、メチル基又はフェニル基である請求項３〜７のいずれか１つに記載の非水系二次電池。
【請求項９】
一般式（１）
【化５】
2009157261.tif 000025
（式中、Ｘは、炭素数１〜５の分岐していてもよい鎖状の飽和炭化水素由来の二価の基、＝Ｃ＝ＣＨ2、＝Ｃ＝Ｏ、＝Ｃ＝Ｓ＝Ｏ、＝Ｏ又は＝Ｓであり、Ａ1及びＡ2は、同一又は異なって、置換基を有していてもよいメチレン基、＝Ｃ＝Ｏ又は＝ＳＯ2である）環状窒素含有化合物からなる非水系二次電池用難燃剤。
【発明の詳細な説明】
【技術分野】
【０００１】
本発明は、難燃剤含有非水系二次電池に関する。更に詳しくは、本発明は、従来と同様の電池性能を有し、かつ従来より安全性に優れた難燃剤含有非水系二次電池に関する。
【背景技術】
【０００２】
近年、電子機器の小型化、軽量化はめざましく進展し、この進展に伴い、これら電子機器に使用される二次電池には、よりエネルギー密度を高めることが求められている。その要求に答えうる二次電池の一つとして、リチウムイオン二次電池のような非水電解液を使用した二次電池（以下、非水系二次電池）がある。
リチウムイオン二次電池には、非水電解液が使用され、非水電解液は、リチウム塩のような電解質塩と、非水系溶媒とから構成されている。非水系溶媒には、動作環境によらず、高い誘電率を有すること、酸化電位が高いこと、電池中で安定であること等が要求されている。【０００３】
そのような非水系溶媒として、非プロトン性溶媒が使用され、例えば、エチレンカーボネート、プロピレンカーボネート等の環状炭酸エステル類、γ−ブチルラクトンのような環状カルボン酸エステル類等の高誘電率溶媒、ジエチルカーボネート、ジメチルカーボネート等の鎖状炭酸エステル類、ジメトキシエタンのようなエーテル類等の低粘度溶媒が知られている。また、通常、高誘電率溶媒と低粘度溶媒とは組み合わせて使用されている。【０００４】
しかし、非水電解液を用いたリチウムイオン二次電池は、電池の破損や他の何らかの原因により、内部の圧力が上昇するような異常により非水電解液が漏洩することがある。漏洩した非水電解液は、リチウムイオン二次電池を構成する正極と負極との短絡によって、引火や燃焼することがある。また、リチウムイオン二次電池の発熱により、有機溶媒をベースとする非水系溶媒が気化及び／又は分解してガスを発生させることがある。発生したガスは、発火したり、リチウムイオン二次電池を破裂させたりするという問題があった。これらの問題を解決するために、非水電解液に難燃剤を添加し、難燃性を付与する研究が進められている。【０００５】
非水電解液に難燃剤を添加する技術は、例えば、特開平６−１３１０８号公報（特許文献１）、特開２００２−２５６１５号公報（特許文献２）、特表２００１−５２５５９７号公報（特許文献３）、特開平１１−３２９４９５号公報（特許文献４）に提案されている。
具体的には、難燃剤として、特開平６−１３１０８号公報及び特開２００２−２５６１５号公報ではホスファゼン誘導体が提案され、特表２００１−５２５５９７号公報ではアゾビス（イソブチロニトリル）（ＡＩＢＮ）が提案され、特開平１１−３２９４９５号公報ではイミダゾール系化合物が提案されている。
【先行技術文献】
【特許文献】
【０００６】
【特許文献１】特開平６−１３１０８号公報
【特許文献２】特開２００２−２５６１５号公報
【特許文献３】特表２００１−５２５５９７号公報
【特許文献４】特開平１１−３２９４９５号公報
【発明の開示】
【発明が解決しようとする課題】
【０００７】
ホスファゼン誘導体は、優れた難燃性を発現するものの、併用する非水系溶媒の種類や、非水系溶媒との配合比により、高温時におけるリチウムイオン二次電池の動作が不安定になると予想される。一般的に、リチウムイオン二次電池が何らかの原因により発熱した場合、負極又は正極と電解液との界面において、熱分解反応が生じ、この反応が熱暴走することで、リチウムイオン二次電池が破裂したり、発火したりすることがある。この現象は、ホスファゼン誘導体を配合した場合でも起こり得る。また、ホスファゼン誘導体は、負極表面で皮膜となるため、サイクル特性、動作環境安定性等の特性を低下させることがある。【０００８】
また、特開２００２−２５６１５号公報の実施例では、非水系溶媒に対して、ホスファゼン誘導体を４０体積％の高含有量で使用している。ホスファゼン誘導体は、比較的粘度が高く、誘電率が小さいため、高い含有量の場合、非水電解液の電導度が低下し、低下に伴う電池性能の悪化が懸念される。
更に、ＡＩＢＮは、非プロトン性溶媒を主とする非水系溶媒に対して溶解度が低く、含有量を増やすことができないため、難燃性を十分向上できないことがある。更に、ＡＩＢＮは、リチウムイオン二次電池の充放電により電気分解することがあり、電池性能の悪化が懸念される。
また、イミダゾール系化合物においても、添加量を多くしないと十分な難燃性が得られず、添加量を多くすると、サイクル特性、動作環境安定性の悪化が懸念される。
従って、電池性能を悪化させることなく、更なる難燃性の向上が望まれている。
【課題を解決するための手段】
【０００９】
本発明の発明者は、非水系二次電池用難燃剤について、鋭意検討した結果、分子内に窒素−窒素不飽和結合を含有する環状化合物を非水電解液に含有させれば、電池に充分な難燃性を発現させることができることを意外にも見出し、本発明に至った。充分な難燃性を発現させることができる結果、非水系二次電池の異常加熱時における安全性・信頼性を確保することが可能になる。更に、この難燃剤は、幅広い温度範囲においても非水系二次電池の電気特性に影響を与えることがないため、安定したサイクル特性を示す非水系二次電池を与えることが可能となる。【００１０】
かくして本発明によれば、正極と、負極と、非水電解液とを備え、前記非水電解液が、一般式（１）【００１１】
【化１】
2009157261.tif 000003
【００１２】
（式中、Ｘは、炭素数１〜５の分岐していてもよい鎖状の飽和炭化水素由来の二価の基、＝Ｃ＝ＣＨ2、＝Ｃ＝Ｏ、＝Ｃ＝Ｓ＝Ｏ、＝Ｏ又は＝Ｓであり、Ａ1及びＡ2は、同一又は異なって、置換基を有していてもよいメチレン基、＝Ｃ＝Ｏ又は＝ＳＯ2である）で表される環状窒素含有化合物を少なくとも含有することを特徴とする非水系二次電池が提供される。
更に、本発明によれば、上記環状窒素含有化合物からなる非水系二次電池用難燃剤が提供される。
【発明の効果】
【００１３】
本発明によれば、分子内に窒素−窒素不飽和結合を含有する環状化合物を非水電解液に含有させることで、非水系二次電池に充分な難燃性を発現させることができる。その結果、短絡、過充電、他の何らかの原因により非水系二次電池の内部温度が上昇するような異常時にも、熱暴走する危険性を低減できる。また、この環状化合物は、非水系二次電池のサイクル特性のような電気特性に与える影響が小さい。そのため、安全性、信頼性が向上した非水系二次電池を提供できる。
また、上記作用により非水系二次電池の安全性、信頼性を向上しうる非水系二次電池用難燃剤を提供できる。
【発明を実施するための形態】
【００１４】
本発明の非水系二次電池は、正極と、負極と、非水電解液とを備え、非水電解液が、以下の一般式（１）の構造の環状窒素含有化合物を少なくとも含有している。
本発明で難燃剤として使用される環状窒素含有化合物が難燃性を示す機構は、非水系二次電池の熱暴走（火元が発生する）時に熱により分解し、窒素（Ｎ2）ガスを発生し、その結果、周囲の酸素濃度を低下させることにより火元を消す（窒息消火）機構であると発明者は考えている。そのような機構を実現するために、環状窒素含有化合物は、窒素原子同士の二重結合（アゾ結合）を有することが必須である。
【００１５】
本発明で使用される環状窒素含有化合物は、一般式（１）
【００１６】
【化２】
2009157261.tif 000004
【００１７】
で表される。
式中、Ｘは、炭素数１〜５の分岐していてもよい鎖状の飽和炭化水素由来の二価の基、＝Ｃ＝ＣＨ2、＝Ｃ＝Ｏ、＝Ｃ＝Ｓ＝Ｏ、＝Ｏ又は＝Ｓである。これら置換基からＸを選択することで、難燃性と電池性能をより高度に両立できる。
【００１８】
鎖状の飽和炭化水素由来の二価の基としては、直鎖状及び分岐状の基がある。直鎖状の二価の基としては、メチレン基、エチレン基、トリメチレン基、テトラエチレン基、ペンタエチレン基等が挙げられる。分岐状の二価の基としては、メチルメチレン基、エチルメチレン基、メチルエチレン基、エチルエチレン基、メチルトリメチレン基、エチルトリメチレン基、メチルテトラメチレン基等が挙げられる。これら二価の基は、直鎖状の基であることが好ましい。直鎖状の基であることで、より良好な難燃性が得られ、また合成が容易であるという利点がある。
【００１９】
Ａ1及びＡ2は、同一又は異なって、置換基を有していてもよいメチレン基、＝Ｃ＝Ｏ又は＝ＳＯ2である。
メチレン基の置換基としては、ハロゲン原子、低級アルキル基、低級アルコキシ基、エステル基、置換基を有してもよいシクロアルキル基又は置換基を有してもよいアリール基が挙げられる。Ａ2がメチレン基の場合、環状窒素含有化合物は、具体的には、一般式（２）
【００２０】
【化３】
2009157261.tif 000005
【００２１】
で表される。
式中、Ｘ及びＡ1は、一般式（１）と同じである。
Ｒ1及びＲ2は、同一又は異なって、水素原子、ハロゲン原子、低級アルキル基、低級アルコキシ基、エステル基、置換基を有してもよいシクロアルキル基又は置換基を有してもよいアリール基である。
一般式（２）中のＡ2もメチレン基の場合、環状窒素含有化合物は、一般式（３）
【００２２】
【化４】
2009157261.tif 000006
【００２３】
で表される。
式中、Ｘ、Ｒ1及びＲ2は、一般式（２）と同じである。
Ｒ3及びＲ4は、同一又は異なって、水素原子、ハロゲン原子、低級アルキル基、低級アルコキシ基、エステル基、置換基を有してもよいシクロアルキル基又は置換基を有してもよいアリール基である。
ハロゲン原子には、フッ素原子、塩素原子、臭素原子等が含まれる。この内、塩素原子又はフッ素原子が好ましく、特に好ましくは、塩素原子である。
低級アルキル基には、炭素数１〜４のアルキル基が含まれ、具体的には、メチル基、エチル基、ｎ−プロピル基、イソプロピル基、ｎ−ブチル基、イソブチル基、ｓｅｃ−ブチル基、ｔｅｒｔ−ブチル基等が挙げられる。
【００２４】
低級アルコキシ基には、単一の末端エーテル結合を介して結合された炭素数１〜４のアルキル基が含まれ、具体的には、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基等が挙げられる。
エステル基には、単一の末端エステル結合を介して結合された炭素数１〜４のアルキル基が含まれる。
シクロアルキル基には、炭素数３〜６のシクロアルキル基が含まれ、具体的には、シクロプロピル基、シクロブチル基、シクロペンチル基、シクロヘキシル基等が挙げられる。シクロアルキル基の置換基としては、塩素原子、フッ素原子等のハロゲン原子、炭素数１〜４の低級アルキル基等が挙げられる。
【００２５】
また、アリール基としては、フェニル基、ナフチル基等が挙げられる。アリール基の置換基としては、塩素原子、フッ素原子等のハロゲン原子、炭素数１〜４の低級アルキル基等が挙げられる。
上記Ｒ1〜Ｒ4は、難燃性と電池性能を高度に両立させる観点から、水素原子、塩素原子及び炭素数１〜４のアルキル基、炭素数１〜４のアルコキシ基、シクロアルキル基から選択することが好ましい。更に、難燃性と電池性能をより高度に両立させる観点から、Ｒ1〜Ｒ4は、水素原子、塩素原子、メチル基、エチル基、メトキシ基、エトキシ基、メチルエステル基、エチルエステル基、シクロプロピル基、シクロブチル基、シクロペンチル基、シクロヘキシル基から選択することがより好ましい。
【００２６】
また、Ｒ1〜Ｒ4が異なる種類の置換基である場合、その置換基の位置は特に限定されない。例えば、２種の置換基を２つずつ備えている場合において、Ｒ1とＲ2が同じ置換基、Ｒ3とＲ4が同じ置換基であってもよく、Ｒ1とＲ2が異なる置換基、Ｒ3とＲ4が異なる置換基であってもよい。更に、構造異性体の混合物を使用してもよい。
なお、Ｘが鎖状の飽和炭化水素由来の二価の基である場合、環状窒素含有化合物は、一般式（４）
【００２７】
【化５】
2009157261.tif 000007
【００２８】
で表される。上記式中、ｎは１〜５の整数であり、Ｒ1〜Ｒ4は、一般式（３）と同じである。
更に、環状窒素含有化合物は、例えば、Ｒ1〜Ｒ4の種類、環の大きさを制御することで、非プロトン性溶媒と溶解性を制御できる。そのため、環状窒素含有化合物は、通常時に非水系二次電池の電気特性に影響を及ぼさず、かつ、異常時に分解して窒素ガスを発生することで熱暴走を制御することが可能になる。なお、溶解性は、例えば、Ｒ1〜Ｒ4の炭素数を多くしたり、芳香族系の基を使用したり、環を大きくしたりすることで、より高めることができる。更に、Ｘとして、＝Ｃ＝ＣＨ2、＝Ｃ＝Ｏ、＝Ｃ＝Ｓ＝Ｏ、＝Ｏ又は＝Ｓを選択することで、非水溶媒への溶解性を高めることもできる。
【００２９】
更に、環状窒素含有化合物は、Ａ1、Ａ2の原子団の種類を上記から選択することで、通常時に非水系二次電池の電気特性に影響を及ぼさず、かつ、異常時に分解して窒素ガスを発生することで熱暴走を制御することが可能になる。
環状窒素含有化合物は、分解温度以上の加熱で、窒素ガスを生じる化合物である。分解温度は、通常の非水系二次電池を使用する環境温度よりも１００℃以上高い温度であることが好ましく、具体的には、１００〜３００℃が好ましく、１４０〜２５０℃がより好ましい。分解温度と通常の環境温度との差が１００℃未満の場合、通常の使用時に環状窒素含有化合物が分解することがあり、その場合には非水系二次電池の電気特性が低下することになる。ここで、分解温度の制御は、環の大きさ、置換基効果の制御により、制御可能となる。
【００３０】
環状窒素含有化合物は、例えば、下記反応式のように、ジブロモ体をヒドラジンを用いて環化し、ジアジリジン誘導体を脱水素触媒（例えば、タングステン酸塩、モリブデン酸塩、ニッケル酸塩等）を用いることで得ることができる。下記反応式中、式（１）は一般式（１）の、式（２）は一般式（２）の、式（３）は一般式３の化合物の反応式をそれぞれ意味している。
【００３１】
【化６】
2009157261.tif 000008
【００３２】
ジブロモ誘導体は、水素基を公知の方法でブロモ基に変換することで、容易に入手できる。
また、一般式（４）の化合物は、例えば、下記式のように、脱水素触媒（例えば、タングステン酸塩、モリブデン酸塩、ニッケル酸塩等）の存在下で、ジアミン誘導体を環化することで得ることができる。
【００３３】
【化７】
2009157261.tif 000009
【００３４】
ジアミン誘導体は、ジオール誘導体中のヒドロキシル基を公知の方法でアミノ基に変換することで、容易に入手できる。
非水電解液は、電解質塩と、非水系溶媒と、任意に他の添加剤とを含んでいる。上記環状窒素含有化合物は、非水系溶媒としても機能させることができる。従って、上記環状窒素含有化合物のみで十分な特性の非水電解液を得ることができるのであれば、他の有機溶媒を使用しなくてもよい。しかしながら、非水系二次電池の充放電特性、耐低温性等を向上させる観点から、非水系溶媒は、他の有機溶媒との混合溶媒とすることが好ましい。
【００３５】
他の有機溶媒としては、通常、非プロトン性有機溶媒が使用できる。非プロトン性溶媒としては、特に制限されないが、例えば、ジメチルカーボネート、ジエチルカーボネート、エチルメチルカーボネート、ジプロピルカーボネート、プロピレンカーボネート、エチレンカーボネート、ブチレンカーボネート、γ−ブチルラクトン（α−ブチロラクトン）、γ−バレロラクトン、テトラヒドロフラン、２−メチルテトラヒドロフラン、ジメチルスルホキシド、１，３−ジオキソラン、ホルムアミド、ジメチルホルムアミド、アセトニトリル、ギ酸メチル、酢酸メチル、ジエチルエーテル、１，２−ジメトキシエタン、１，２−ジエトキシエタン、エトキシメトキシエタン、ジオキサン、スルホラン、メチルスルホラン等が挙げられる。これら有機溶媒は１種類又は２種類以上組み合わせて使用できる。
【００３６】
窒素含有環状化合物の配合割合は、非水系電解液中、体積分率にして、通常１〜６０％（ｖ／ｖ）の範囲であり、好ましくは１０〜４０％の範囲である。１％未満では、非水系二次電池の破裂や発火が十分に抑制できないことがある。一方、６０％を超えると、低温環境において、非水系二次電池の性能が低下することがある。
電解質塩としては、通常リチウム塩が使用される。リチウム塩としては、非水系溶媒に溶解するものであれば特に限定されない。例えば、ＬｉＣｌＯ4、ＬｉＣｌ、ＬｉＢＦ4、ＬｉＰＦ6、ＬｉＡｓＦ6、ＬｉＳｂＦ6、ＬｉＮ（ＳＯ2ＣＦ3）2、ＬｉＣ（ＳＯ2ＣＦ3）2、低級脂肪族カルボン酸、クロロボランリチウム、４−フェニルホウ酸リチウム等が挙げられる。これらのリチウム塩は、１種又は２種以上組み合わせて使用できる。電解質塩の好ましい添加量は、非水系溶媒１Ｋｇに対して、０．１〜３モルが好ましく、０．５〜２モルがより好ましい。
【００３７】
他の添加剤としては、例えば、従来公知の脱水剤、脱酸剤等が挙げられる。具体的には、ビニレンカーボネート、フルオロエチレンカーボネート、トリフルオロプロピレンカーボネート、フェニルエチレンカーボネート、無水コハク酸、無水グルタル酸、無水マレイン酸、エチレンサルファイト、１，３−プロパンスルトン、１，４−ブタンスルトン、メタンスルホン酸メチル、ジブチルスルフィド、ヘプタン、オクタン、シクロヘプタン等が挙げられる。これらを非水系溶媒中に通常０．１重量％以上、５重量％以下の濃度で含有させると、高温保存後の容量維持特性やサイクル特性を向上できる。
【００３８】
正極は、例えば、正極活物質、導電材、結着剤及び有機溶剤を含有するペーストを正極集電体上に塗布、乾燥、加圧することにより作製できる。正極活物質、導電材、結着剤及び有機溶剤の配合量は、正極活物質を１００重量部とすると、導電材を１〜２０重量部、結着剤を１〜１５重量部、有機溶剤を３０〜６０重量部とすることができる。
正極活物質としては、例えば、ＬｉＮｉＯ2、ＬｉＣｏＯ2、ＬｉＭｎ2Ｏ4のリチウム複合酸化物、及びこれら酸化物中の一部の元素を他元素（例えば、Ｆｅ、Ｓｉ、Ｍｏ、Ｃｕ及びＺｎ等）で置換した化合物を用いることができる。
【００３９】
導電材としては、例えば、アセチレンブラック、ケッチェンブラック等の炭素質材料が挙げられる。
結着剤としては、例えば、ポリフッ化ビニリデン（ＰＶｄＦ）、ポリビニルピリジンや、ポリテトラフルオロエチレン等が挙げられる。
有機溶剤としては、例えば、Ｎ−メチル−２−ピロリドン（ＮＭＰ）、Ｎ，Ｎ−ジメチルホルムアミド（ＤＭＦ）等が挙げられる。
正極集電体としては、例えば、ＳＵＳ、アルミニウム等の導電性金属の箔や薄板が挙げられる。
【００４０】
また、負極は、例えば、負極活物質、導電材、結着剤及び有機溶剤を含有するペーストを負極集電体上に塗布、乾燥、加圧することにより作製できる。負極活物質、導電材、結着剤及び有機溶剤の配合量は、負極活物質を１００重量部とすると、導電材を１〜１５重量部、結着剤を１〜１０重量部、有機溶剤を４０〜７０重量部とすることができる。
負極活物質としては、例えば、熱分解炭素類、コークス類、黒鉛類、ガラス状炭素類、有機高分子化合物焼結体、炭素繊維、活性炭等が挙げられる。
【００４１】
導電材としては、例えば、アセチレンブラック、ケッチェンブラック等の炭素質材料が挙げられる。
結着剤としては、例えば、ポリフッ化ビニリデン、ポリビニルピリジンやポリテトラフルオロエチレン等が挙げられる。
有機溶剤としては、例えば、Ｎ−メチル−２−ピロリドン（ＮＭＰ）、Ｎ，Ｎ−ジメチルホルムアミド（ＤＭＦ）等が挙げられる。
負極集電体としては、例えば、銅のような金属の箔が挙げられる。
【００４２】
負極と正極との間には、通常セパレータが介在している。
セパレータは、通常多孔質フィルムよりなり、耐溶剤性や耐還元性を考慮して材質が選定される。例えば、ポリエチレン、ポリプロピレン等のポリオレフィン樹脂からなる多孔質フィルムあるいは不織布が好適である。このような材質からなるものを単層又は複数層にして用いることができる。複数層の場合は、サイクル特性、低温性能、負荷特性等の観点から少なくとも１枚は不織布を用いることが好ましい。
負極と正極間に、任意にセパレータを挟み、非水電解液を注入することで非水系二次電池が得られる。また、この非水系二次電池を一単位として、一単位を複数積層してもよい。
【００４３】
非水系二次電池のその他の構成部材としては、通常使用されている公知の部材を使用できる。
また、非水系二次電池の形態としては、特に制限されず、ボタン型、コイン型、角型、スパイラル構造の円筒型、ラミネート型電池等の種々の形態が挙げられ、これらは、その用途に応じて、薄型、大型等の種々の大きさにすることができる。
【実施例】
【００４４】
以下、実施例と比較例を示し、本発明を具体的に説明するが、本発明は、下記の実施例と比較例に何ら限定されるものではない。
（実施例１）
エチレンカーボネートとジエチレンカーボネートとの混合溶媒（混合比（体積比）：エチレンカーボネート／ジエチレンカーボネート＝１／２）（非プロトン性有機溶媒）８０ｍｌに、下記式（化８）で表される環状窒素含有化合物（一般式（３）において、Ｒ1〜Ｒ4がメチル基、Ｘが、炭素数２の炭化水素基（エチレン基）である６員環化合物（非水系二次電池用難燃剤、３，３，６，６−テトラメチル−３，４，５，６−テトラヒドロピリダジン：分解温度１４６℃）２０ｍｌを添加した。得られた混合溶媒に、リチウム塩として、ＬｉＰＦ6を１．０モル／ｋｇの濃度で溶解させ、非水電解液を調製した。【００４５】
【化８】
2009157261.tif 000010
【００４６】
正極活物質としてＬｉＭｎ2Ｏ4を１００重量部、導電材としてアセチレンブラックを５重量部、結着剤としてＰＶｄＦを５重量部、溶剤としてＮＭＰ４０重量部を、プラネタリーミキサーにより混練することで、分散させて正極形成用ペーストを作製した。作製したペーストを塗工装置にて正極の集電体である厚み２０μｍの帯状アルミニウム箔の両面に均一に塗工した。なお、アルミニウム箔の端部に、端子接続用の未塗工部を設定した。塗膜を１３０℃で８時間減圧乾燥して溶媒を除いた後、油圧プレス機を用いてプレスすることで正極板を形成した。得られた正極板は、所定のサイズに裁断して使用した。【００４７】
負極活物質として、中国産の天然粉末黒鉛（平均粒径１５μｍ）を１００重量部、導電材として気相成長黒鉛繊維（ＶＧＣＦ）粉末（昭和電工社製ＶＧＣＦ高嵩品）を２重量部、結着剤としてＰＶｄＦを２重量部、溶剤としてＮＭＰ５０重量部を、プラネタリーミキサーにより混練することで、分散させて負極形成用のペーストを作製した。作製したペーストを塗工装置にて負極の集電体である厚み１０μmの銅箔の両面に均一に塗工した。なお、銅箔の端部に、端子接続用の未塗工部を設定した。更に、塗膜を１００℃で８時間減圧乾燥して溶媒を除いた後、油圧プレス機を用いてプレスすることで負極板を形成した。得られた負極板は、所定のサイズに裁断して使用した。
得られた正極板と負極板とを、セパレータとしてのポリプロピレンの多孔質フィルムを介して積層し、次いで、積層体に前記非水電解液を注液することで、非水系二次電池を作製した。【００４８】
（実施例２）
エチレンカーボネートとジエチレンカーボネートとの混合溶媒の使用量を１ｍｌとし、環状窒素含有化合物の使用量を９９ｍｌとしたほかは、実施例１と同様に非水系二次電池を作製した。
（実施例３）
エチレンカーボネートとジエチレンカーボネートとの混合溶媒の使用量を４０ｍｌとし、環状窒素含有化合物の使用量を６０ｍｌとしたほかは、実施例１と同様に非水系二次電池を作製した。【００４９】
（実施例４）
環状窒素含有化合物として、６員環化合物を、一般式（３）においてＸが炭素数１の炭化水素基（メチレン基）でありかつＲ1〜Ｒ4の内、２つが水素原子であって、２つが塩素原子である下記式（化９）で表される５員環化合物（ジクロロ−４，５−ジヒドロ−３Ｈ−ピラゾール：分解温度１７９℃）に代えたほかは、実施例１と同様に非水系二次電池を作製した。なお、５員環化合物は、Ｒ1とＲ3が水素原子かつＲ2とＲ4が塩素原子である化合物と、Ｒ1とＲ4が水素原子かつＲ2とＲ3が塩素原子である化合物の混合物を使用した。【００５０】
【化９】
2009157261.tif 000011
【００５１】
（実施例５）
環状窒素含有化合物として、６員環化合物を、一般式（３）においてＸが炭素数５の炭化水素基（ペンタメチレン基）でありかつＲ1〜Ｒ4が水素原子である下記式（化１０）で表される９員環化合物（４，５，６，７，８，９−ヘキサヒドロ−３Ｈ−［１，２］ジアゾニン：分解温度１９２℃）に代えたほかは、実施例１と同様に非水系二次電池を作製した。【００５２】
【化１０】
2009157261.tif 000012
【００５３】
（実施例６）
環状窒素含有化合物として、下記式（化１１）で表される環状窒素含有化合物（一般式（１）において、Ｘが酸素原子、Ａ1、Ａ2が炭素原子、Ｒ1〜Ｒ4がメチル基である５員環化合物（２，２，５，５−テトラメチル−１，３，４−オキサジアゾリン：分解温度１２７℃））に代えたほかは、実施例１と同様に非水系二次電池を作製した。【００５４】
【化１１】
2009157261.tif 000013
【００５５】
（実施例７）
環状窒素含有化合物として、下記式（化１２）で表される環状窒素含有化合物（一般式（３）において、Ｘが＝Ｃ＝Ｏ、Ｒ1〜Ｒ4がメチル基である５員環化合物（３，３，５，５−テトラメチル−１−ピラゾール−４−オン：分解温度１４１℃））に代えたほかは、実施例１と同様に非水系二次電池を作製した。【００５６】
【化１２】
2009157261.tif 000014
【００５７】
（実施例８）
環状窒素含有化合物として、下記式（化１３）で表される環状窒素含有化合物（一般式（１）において、Ｘがメチレン基、Ａ1及びＡ2が＝ＳＯ2である５員環環状化合物（［１，４，２，３］ジチアジアゾール−１，１，４，４−テトラオキサイド：分解温度１８７℃））に代えたほかは、実施例１と同様に非水系二次電池を作製した。【００５８】
【化１３】
2009157261.tif 000015
【００５９】
（実施例９）
環状窒素含有化合物として、下記式（化１４）で表される環状窒素含有化合物（一般式（２）において、Ｘがメチレン基、Ａ1が＝ＳＯ2、Ｒ1及びＲ2がメチル基である５員環環状化合物（４，４−ジメチル−４，５−ジヒドロ−［１，２，３］チアジアゾール−１，１−ジオキサイド：分解温度１６２℃））に代えたほかは、実施例１と同様に非水系二次電池を作製した。【００６０】
【化１４】
2009157261.tif 000016
【００６１】
（比較例１）
環状窒素含有化合物として、６員環化合物を、一般式（３）においてＸが炭素数６の炭化水素基でありかつＲ1〜Ｒ4が水素原子である下記式（化１５）で表される１０員環化合物（３，４，５，６，７，８，９，１０−オクタヒドロ−［１，２］ジアゼシン：分解温度２０６℃）に代えたほかは、実施例１と同様に非水系二次電池を作製した。【００６２】
【化１５】
2009157261.tif 000017
【００６３】
（比較例２）
環状窒素含有化合物を使用しないことのほかは、実施例１と同様に非水系二次電池を作製した。
（比較例３）
エチレンカーボネートとジエチレンカーボネートとの混合溶媒の使用量を９８ｍｌとし、環状窒素含有化合物に代えてアゾビスイソブチロニトリル（ＡＩＢＮ）を２ｍｌとしたことのほかは、実施例１と同様に非水系二次電池を作製した。
（比較例４）
エチレンカーボネートとジエチレンカーボネートとの混合溶媒の使用量を９０ｍｌとし、環状窒素含有化合物に代えて１−エチル−３−メチルイミダゾリウム／６フッ化リン酸アニオン（ＥＭＩ−ＨＦ）を１０ｍｌとしたことのほかは、実施例１と同様に非水系二次電池を作製した。【００６４】
（電池の性能の試験方法）
実施例１〜９及び比較例１〜４で得られた非水系二次電池について、２０℃及び６０℃における初回放電容量の測定、放電容量維持率の測定、安全性試験として釘刺し試験を以下の手順で行った。
（１）２０℃における初回放電容量の測定
０．１ＣｍＡレートにて４．２Ｖになるまで非水系二次電池を充電した後、０．１ＣｍＡレートにて放電し、電圧が３．０Ｖになるまで放電したときの容量を初回放電容量（ｍＡｈ／ｇ）とする。なお、測定は、２０℃一定の恒温器の中で実施する。【００６５】
（２）２０℃における放電容量維持率の測定
１ＣｍＡレートにて４．２Ｖになるまで非水系二次電池を充電した後、１ＣｍＡレートにて電圧が３．０Ｖになるまで放電することを１サイクルとし、このサイクルを９９回行い、１００回目として、初回放電容量と同一の充放電条件で充放電を１サイクル行ったときの容量を求める。
１００回目測定終了後、１ＣｍＡレートにて４．２Ｖになるまで非水系二次電池を充電した後、１ＣｍＡレートにて電圧が３．０Ｖになるまで放電することを１サイクルとし、このサイクルを３９９回行い、トータル充放電サイクル５００回目として、初回放電容量と同一の充放電条件で充放電を１サイクル行ったときの容量を求める。
１００回目、及び５００回目の放電容量維持率（％）は、それぞれ、初回放電容量に対する１００回目、及び、初回放電容量に対する５００回目の放電容量の割合とする。なお、測定は、２０℃一定の恒温器の中で実施する。【００６６】
（３）６０℃における初回放電容量及び放電容量維持率
６０℃における初回放電容量（ｍＡｈ／ｇ）及び放電容量維持率（％）は、恒温器の温度を６０℃一定にすること以外は、２０℃における初回放電容量及び放電容量維持率と同様にして測定した値とする。【００６７】
（４）釘刺し試験
釘刺し試験は、０．１ＣｍＡレートにて４．２Ｖになるまで充電した非水系二次電池に、室温２０℃において、直径３ｍｍの釘を速度１ｍｍ／ｓで貫通させた時の状態を確認する試験である。
試験結果を表１に示す。【００６８】
【表１】
2009157261.tif 000018
【００６９】
表１から、非水系溶媒として一般的な有機溶媒を用い、難燃剤を含まない一般的な非水系二次電池（比較例２）は、釘刺し試験において、発煙及び発火が生じている。これに対し、非水系溶媒に環状窒素含有化合物を添加した非水系二次電池（実施例１〜９）は、釘刺し試験でも発煙や発火のような異常が生じていない。更に、電池性能についても、実施例１〜９の非水系二次電池は、比較例２の一般的な非水系二次電池と比較して、遜色がない。
また、１０員環化合物を有する環状窒素含有化合物を用いた比較例１の非水系二次電池は、釘刺し試験において、実施例１〜９と同様に発煙、発火のような異常が生じていない。しかし、電池性能が、比較例２の一般的な非水系二次電池と比較して、劣っている。特に、６０℃に加温したときの比較例１の電池性能は、実施例１〜５よりも顕著に劣っている。【００７０】
更に、比較例３から、ＡＩＢＮを使用した非水系二次電池は、２０℃の充放電時には、ＡＩＢＮの電気分解によるサイクル特性の劣化が見られ、６０℃の充放電時には、ＡＩＢＮの熱分解により安定した電気特性が得られていない。更にまた、比較例３及び４は、釘刺し試験で、発煙及び発火を生じている。従って、ＡＩＢＮやイミダゾール系化合物のような公知の難燃剤を使用した非水系二次電池では、充放電中の電池性能の悪化を防ぎつつ、異常時の難燃性を確保できていない。
以上のように、表１から、特定の構造の環状窒素含有化合物を非水電解液の難燃剤として使用することで、難燃性を向上できるだけなく、従来と同等程度の電気特性を備えた非水系二次電池が得られることが分かる。【００７１】
（実施例１〜５及び比較例１中の環状窒素含有化合物の合成）
実施例１〜５及び比較例１の環状窒素含有化合物を以下の合成スキームで以下のようにして得た。【００７２】
【化１６】
2009157261.tif 000019
【００７３】
撹拌機、滴下漏斗、冷却管を備えた３口フラスコにアセトニトリル１８．１ｇ（０．４４ｍｏｌ）、氷酢酸２００ｍｌ、濃硫酸４０ｇを加え、フラスコのまわりを氷冷した。次に、ジオール誘導体（２，５−ジメチルヘキサン−２，５−ジオール）５８．４ｇ（０．４０ｍｏｌ）を撹拌しながらゆっくりと滴下した。滴下終了後、一昼夜撹拌した後、水５００ｍｌに溶かし、炭酸ナトリウムでアルカリ性にした。その溶液をエーテルで抽出する。溶媒を留去するとアセトアミド誘導体が得られた。このアセトアミド誘導体を２０％水酸化ナトリウムのエチレングリコール溶液６００ｍｌを加え、４８時間還流した。反応終了後、反応溶液を１８０℃以下で蒸留し、留出液をエーテルで抽出した。乾燥後、溶媒を留去し、ジアミン誘導体（２，５−ジメチルヘキサン−２，５−ジアミン）３０．６ｇ（収率５３．２％）を得た。【００７４】
撹拌機、滴下漏斗、冷却管を備えた３口フラスコに得られたジアミン誘導体２８．８ｇ（０．２０ｍｏｌ）を水／エタノール混合溶液（混合比１：１）５００ｍｌに溶かし、タングステン酸ナトリウム・２水和物０．６６ｇ（０．００２ｍｏｌ）加えた後、約６０℃に加熱した。次に、３５％過酸化水素水溶液９０ｍｌを徐々に滴下した。滴下終了後、７８〜８０℃において、約２時間撹拌した後、室温に冷却した。反応終了後、クロロホルムで抽出して得られた有機層を濃縮した後、減圧蒸留にて環状窒素含有化合物を１２．１ｇ（収率４３．１％）得た。得られた環状窒素含有化合物のＮＭＲとＩＲを測定し、その値を下記する。
1H-NMR(ppm,CDCl3)  δ；1.56(s,4H)、1.29(s,12H)
IR；ν(KBr)cm-1；2966,2893,1576,1303,1242,1131,1004,962
上記値から、得られた環状窒素含有化合物が、３，３，６，６−テトラメチル−３，４，５，６−テトラヒドロピリダジンであることが確認できた。【００７５】
実施例４については、ジオール誘導体を１，３−ジクロロプロパン−１，３−ジオールに、実施例５については、ヘプタン−１，７−ジオールに、比較例１については、オクタン−１，８−ジオールに、それぞれ変更すること以外は、実施例１と同様にして、環状窒素含有化合物（実施例４：ジクロロ−４，５−ジヒドロ−３Ｈ−ピラゾール、実施例５：４，５，６，７，８，９−ヘキサヒドロ−３Ｈ−［１，２］ジアゾニン、比較例１：３，４，５，６，７，８，９，１０−オクタヒドロ−［１，２］ジアゼシン）が得られる。【００７６】
（実施例６の環状窒素含有化合物の合成）
実施例６の環状窒素含有化合物を以下の合成スキームで以下のようにして得た。【００７７】
【化１７】
2009157261.tif 000020
【００７８】
撹拌機、滴下漏斗を備えた３口フラスコに出発物質６１．３ｇ（０．６ｍｏｌ）をクロロホルム１５０ｍｌに溶かし、フラスコのまわりを氷冷した。次に、臭素１０５ｇ（０．６６ｍｏｌ）を撹拌しながら、ゆっくりと滴下した。滴下終了後、約１時間撹拌した後、水、Ｎａ2ＣＯ3水溶液、水で洗浄した。溶媒を留去し、ジブロモ誘導体１３９ｇ（収率９０．０％）を得た。
撹拌機、滴下漏斗、冷却管を備えた３口フラスコ中を窒素雰囲気下にした後、無水ヒドラジン１４．４ｇ（０．４５ｍｏｌ）及び無水エタノールをｍｌ加え、撹拌する。次に、ジブロモ誘導体１２９ｇ（０．５ｍｏｌ）をゆっくりと滴下した。滴下終了後、約1時間還流した後、蒸留にてジアジリジン誘導体４８．４ｇ（収率８２．７％）を得た。【００７９】
撹拌機、滴下漏斗、冷却管を備えた３口フラスコに得られたジアジリジン誘導体３９ｇ（０．３ｍｏｌ）を水／エタノール混合溶液（混合比１：１）５００ｍｌに溶かし、タングステン酸ナトリウム・２水和物０．９９ｇ（０．００３ｍｏｌ）加えた後、約６０℃に加熱した。次に、３５％過酸化水素水溶液９０ｍｌを徐々に滴下した。滴下終了後、７８〜８０℃において、約２時間撹拌した後、室温に冷却した。反応終了後、クロロホルムで抽出して得られた有機層を濃縮した後、減圧蒸留にて環状窒素含有化合物を１６．４ｇ（収率４２．７％）得た。得られた環状窒素含有化合物のＮＭＲとＩＲを測定し、その値を下記する。
1H-NMR(ppm,CDCl3)  δ；1.37(s,12H)
IR；ν(KBr)cm-1；3081,1952,1390,1242,943,522
上記値から、得られた環状窒素含有化合物が、２，２，５，５−テトラメチル−１，３，４−オキサジアゾリンであることが確認できた。【００８０】
（実施例７〜９の環状窒素含有化合物の合成）
実施例７については、出発原料を２，４−ジメチル−３−ペンタノンに、実施例８については、メタンジスルホニルジクロリドに、実施例９については、２−クロロ−２−メチルプロパンスルホニルクロリドに、それぞれ変更すること以外は、実施例６と同様にして、環状窒素含有化合物が得られる。
【手続補正書】
【提出日】平成22年12月2日(2010.12.2)
【手続補正１】
【補正対象書類名】明細書
【補正対象項目名】００４８
【補正方法】変更
【補正の内容】
【００４８】
（実施例２）
エチレンカーボネートとジエチレンカーボネートとの混合溶媒の使用量を９９ｍｌとし、環状窒素含有化合物の使用量を１ｍｌとしたほかは、実施例１と同様に非水系二次電池を作製した。
（実施例３）
エチレンカーボネートとジエチレンカーボネートとの混合溶媒の使用量を４０ｍｌとし、環状窒素含有化合物の使用量を６０ｍｌとしたほかは、実施例１と同様に非水系二次電池を作製した。
【国際調査報告】
2009157261.tif 000027
2009157261.tif 000028